(57)【要約】【課題】良好な色相及び彩度、並びに優れた耐水性を有する印刷物を得ることが可能であり、かつ、インクの状態での貯蔵安定性に優れるインクジェット用水性イエロー系インクを提供する。【解決手段】直接染料と、酸性染料と、水と、を含み、前記酸性染料の０．１質量％水溶液のｐＨが７．５以下であり、前記直接染料の含有量は、前記酸性染料の含有量に対し、質量比で１倍以上である、インクジェット記録用水性イエロー系インク。【選択図】なし【特許請求の範囲】
【請求項１】
直接染料と、酸性染料と、水と、を含み、
前記酸性染料の０．１質量％水溶液のｐＨが７．５以下であり、
前記直接染料の含有量は、前記酸性染料の含有量に対し、質量比で１倍以上である、
インクジェット記録用水性イエロー系インク。
【請求項２】
前記直接染料の０．１質量％水溶液のｐＨ値と、前記酸性染料の０．１質量％水溶液のｐＨ値との差の絶対値が１．０以下である、請求項１に記載のインクジェット記録用水性イエロー系インク。
【請求項３】
直接染料と、
Ａｃｉｄ  Ｙｅｌｌｏｗ  １７、Ａｃｉｄ  Ｙｅｌｌｏｗ  ２５、Ａｃｉｄ  Ｙｅｌｌｏｗ  ４２、Ａｃｉｄ  Ｙｅｌｌｏｗ  ７９及びＡｃｉｄ  Ｙｅｌｌｏｗ  １１０からなる群から選択される少なくとも１種の酸性染料と、
水と、
を含み、
前記直接染料の含有量は、前記酸性染料の含有量に対し、質量比で１倍以上である、
インクジェット記録用水性イエロー系インク。
【請求項４】
前記直接染料の含有量が、前記酸性染料の含有量に対し、質量比で２倍以上である、請求項１〜３のいずれか１項に記載のインクジェット記録用水性イエロー系インク。
【請求項５】
前記直接染料及び前記酸性染料の合計量が、インク総量に対して４〜８質量％である、請求項１〜４のいずれか１項に記載のインクジェット記録用水性イエロー系インク。
【請求項６】
前記直接染料が、Ｄｉｒｅｃｔ  Ｙｅｌｌｏｗ  ８６およびＤｉｒｅｃｔ  Ｙｅｌｌｏｗ  １３２からなる群から選択される少なくとも１種を含み、
前記酸性染料が、Ａｃｉｄ  Ｙｅｌｌｏｗ  ４２及びＡｃｉｄ  Ｙｅｌｌｏｗ  ７９からなる群から選択される少なくとも１種を含む、
請求項1〜５のいずれか１項に記載のインクジェット記録用水性イエロー系インク。
【請求項７】
少なくとも、酸性染料と、前記酸性染料の量に対して質量比で１倍以上の量の直接染料と、水と、を混合する工程を含み、前記酸性染料の０．１質量％水溶液のｐＨが７．５以下である、インクジェット記録用水性イエロー系インクの製造方法。
【発明の詳細な説明】
【技術分野】
【０００１】
本発明の実施形態は、インクジェット用水性イエロー系インク及びインクジェット用水性イエロー系インクの製造方法に関する。
【背景技術】
【０００２】
近年、インクジェットプリンターは、低騒音、低ランニングコストといった利点から広く普及している。
【０００３】
インクジェットプリンタに用いるインクジェットインクには、インクとしての貯蔵安定性に優れること等が要求される。また、印刷物には、十分な画像濃度、良好な色相及び耐水性等が求められる。
【０００４】
インクの色材としては、大別して染料と顔料がある。染料を用いる場合、発色が良いといった利点がある。しかし、染料自体の耐水性が低いという問題がある。
【０００５】
特許文献１は、耐水性及び耐光性に優れ、かつ、彩度にも優れた水溶性インクを提供することを課題としており、キサンテン系マゼンタ染料およびＣ.Ｉ.Ｄｉｒｅｃｔ Ｒｅｄ ２２７を含むとともに、さらにシアン染料およびイエロー染料のうちの少なくとも一方の染料を含む、青色系または赤色系の水溶性インクを開示している。
【０００６】
特許文献２は、保存安定性に優れ、長期の使用においても噴射安定性を保ち、鮮やかな発色性を有し、記録物に耐光性及び耐オゾン性を付与することができるインクジェット記録用シアンインクとして、特定の２種類のフタロシアニン染料を用いたシアンインクを開示している。
特許文献３は、保存安定性に優れ、長期の使用においても噴射安定性を保ち、鮮やかな発色性を有し、記録物に耐光性及び耐オゾン性を付与することができるインクジェット記録用マゼンタインクとして、特定のピラゾリルアゾピリジン（もしくはピラゾリルアゾピラジン） 系染料及び特定のトリアジニルアミノ−（ フェニルアゾ） ナフトール系染料を着用いたマゼンタインクを開示している。
【０００７】
特許文献４は、耐水性が良好で、インクジェットヘッドの先端部で目詰まりしないインクジェット用水性インク等を提供することを課題としており、カルボキシル基のアンモニウム塩もしくは置換アンモニウム塩の構造を有する水溶性染料と、酸性アミノ酸と、塩基性物質を含有し、且つ塩基性物質の酸性アミノ酸に対するモル比が０．５〜２の範囲にあるインクジェット用水性インクを開示している。
【０００８】
また、特許文献５は、耐水性を損なうことなく記録物の濃度を向上させることを課題の１つとしており、少なくとも水、水溶性有機溶剤及び顔料からなるインクジェット用インク組成物において、ガラス転移温度が７０℃以下の樹脂微粒子および染料を含有することを特徴とするインクジェット用インク組成物を開示している。
【先行技術文献】
【特許文献】
【０００９】
【特許文献１】特開２００１−１９２５９１号公報
【特許文献２】特開２００７−２１７５２６号公報
【特許文献３】特開２００７−２１７５２３号公報
【特許文献４】特開２０００−１３６３３５号公報
【特許文献５】特開２００３−３３５９８６号公報
【発明の概要】
【発明が解決しようとする課題】
【００１０】
良好な色相を得るために、インク中の染料量を増やすと、染料が固体として析出しやすくなり、インクの貯蔵安定性を低下させる場合がある。
また、水に溶解しにくい染料を選ぶことで、印刷物の耐水性を向上させることが可能であるが、水に溶解しにくい染料は、インク中に十分な量を含有させ難く、また、低温保管時に染料が析出しやすい。
【００１１】
本発明の一目的は、良好な色相及び彩度、並びに優れた耐水性を有する印刷物を得ることが可能であり、かつ、インクの状態での貯蔵安定性に優れるインクジェット用水性イエロー系インク、及び、インクジェット用イエロー系インクの製造方法を提供することである。
【課題を解決するための手段】
【００１２】
本発明の一側面は、下記のインクジェット用水性イエロー系インク及びインクジェット用水性イエローインクの製造方法に関する。
【００１３】
＜１＞  直接染料と、酸性染料と、水と、を含み、
前記酸性染料の０．１質量％水溶液のｐＨが７．５以下であり、
前記直接染料の含有量は、前記酸性染料の含有量に対し、質量比で１倍以上である、
インクジェット記録用水性イエロー系インク。
＜２＞  前記直接染料の０．１質量％水溶液のｐＨ値と、前記酸性染料の０．１質量％水溶液のｐＨ値との差の絶対値が１．０以下である、＜１＞に記載のインクジェット記録用水性イエロー系インク。
＜３＞  直接染料と、
Ａｃｉｄ  Ｙｅｌｌｏｗ  １７、Ａｃｉｄ  Ｙｅｌｌｏｗ  ２５、Ａｃｉｄ  Ｙｅｌｌｏｗ  ４２、Ａｃｉｄ  Ｙｅｌｌｏｗ  ７９及びＡｃｉｄ  Ｙｅｌｌｏｗ  １１０からなる群から選択される少なくとも１種の酸性染料と、
水と、
を含み、
前記直接染料の含有量は、前記酸性染料の含有量に対し、質量比で１倍以上である、
インクジェット記録用水性イエロー系インク。
＜４＞  前記直接染料の含有量が、前記酸性染料の含有量に対し、質量比で２倍以上である、＜１＞〜＜３＞のいずれか１項に記載のインクジェット記録用水性イエロー系インク。
＜５＞  前記直接染料及び前記酸性染料の合計量が、インク総量に対して４〜８質量％である、＜１＞〜＜４＞のいずれか１項に記載のインクジェット記録用水性イエロー系インク。
＜６＞  前記直接染料が、Ｄｉｒｅｃｔ  Ｙｅｌｌｏｗ  ８６およびＤｉｒｅｃｔ  Ｙｅｌｌｏｗ  １３２からなる群から選択される少なくとも１種を含み、
前記酸性染料が、Ａｃｉｄ  Ｙｅｌｌｏｗ  ４２及びＡｃｉｄ  Ｙｅｌｌｏｗ  ７９からなる群から選択される少なくとも１種を含む、
＜1＞〜＜５＞のいずれか１項に記載のインクジェット記録用水性イエロー系インク。
＜７＞  少なくとも、酸性染料と、前記酸性染料の量に対して質量比で１倍以上の量の直接染料と、水と、を混合する工程を含み、前記酸性染料の０．１質量％水溶液のｐＨが７．５以下である、インクジェット記録用水性イエロー系インクの製造方法。
【発明の効果】
【００１４】
本発明によれば、良好な色相及び彩度、並びに優れた耐水性を有する印刷物を得ることが可能であり、かつ、インクの状態での貯蔵安定性に優れるインクジェット用水性イエロー系インク、及び、インクジェット用水性イエロー系インクの製造方法を提供することができる。
【発明を実施するための形態】
【００１５】
以下、本発明の一実施形態を詳細に説明するが、本発明は、下記の実施形態に限定されることはない。
【００１６】
実施形態のインクジェット記録用水性イエロー系インクの１つの態様は、直接染料と、酸性染料と、水と、を含み、酸性染料の０．１質量％水溶液のｐＨが７．５以下であり、直接染料の含有量は、酸性染料の含有量に対し、質量比で１倍以上である、インクジェット記録用水性イエロー系インクである。
また、実施形態のインクジェット記録用水性イエロー系インクのもう１つの態様は、直接染料と、Ａｃｉｄ  Ｙｅｌｌｏｗ  １７、Ａｃｉｄ  Ｙｅｌｌｏｗ  ２５、Ａｃｉｄ  Ｙｅｌｌｏｗ  ４２、Ａｃｉｄ  Ｙｅｌｌｏｗ  ７９及びＡｃｉｄ  Ｙｅｌｌｏｗ  １１０からなる群から選択される少なくとも１種の酸性染料と、水と、を含み、直接染料の含有量は、酸性染料の含有量に対し、質量比で１倍以上である、インクジェット記録用水性イエロー系インクである。
【００１７】
実施形態のイエロー系インク（以下、「イエロー系インク」または「インク」ともいう場合がある。）を用いたとき、良好な色相及び彩度、並びに優れた耐水性を有する印刷物を得ることが可能であり、かつ、実施形態のイエロー系インクは、インクの状態での優れた貯蔵安定性を示す。
【００１８】
実施形態のイエロー系インクは、直接染料及び酸性染料を含む。
水溶性の染料には、例えば、直接染料、酸性染料、塩基性染料、及び反応性染料がある。直接染料は、水溶性アニオン染料の一種であり、比較的分子量が大きい。水素結合形成基を多く有するため、セルロース繊維に対して親和性を有する染料である。酸性染料は、分子中にスルホン酸基、カルボキシル基などの酸性基をもつ水溶性染料である。
【００１９】
印刷物の色相及び彩度、印刷物の耐水性、並びにインクの貯蔵安定性は、染料に影響を受けやすいが、これら３つの性能をともに満足する染料は未だ見出されていない。
直接染料は、印刷物の耐水性、インクの貯蔵安定性に優れているが、得られた印刷物の彩度が低い傾向にある。一方、酸性染料は、彩度の高い印刷物を得られるものの、印刷物の耐水性とインクの貯蔵安定性に劣る傾向がある。
【００２０】
実施形態のインクでは、直接染料と、所定の酸性染料とを併用し、かつ、直接染料の含有量が、酸性染料の含有量に対して質量比で１倍以上であることで、印刷物の彩度、印刷物の耐水性、及びインクの貯蔵安定性の３つの性能をともに満足させることができる。
【００２１】
酸性染料の０．１質量％水溶液のｐＨは、７．５以下であることが好ましく、７．２以下であることがより好ましい。酸性染料の０．１質量％水溶液のｐＨは、５．５以上であることが好ましい。酸性染料の０．１質量％水溶液のｐＨが７．５以下であるとき、インク全体のｐＨ値がアルカリ側に傾くことが抑制されやすく、インク中で直接染料が析出しにくい状態が維持されて、インクの貯蔵安定性を向上させることができる。
染料の０．１質量％水溶液のｐＨは、２３℃環境下において測定した値である。  
【００２２】
直接染料の含有量は、酸性染料と直接染料との性能とのバランスの観点から、酸性染料の含有量に対して、質量比で１倍以上であることが好ましく、２倍以上であることがより好ましい。また、直接染料のインクにおける含有量（質量％）は、例えば、酸性染料のインクにおける含有量（質量％）の８倍以下であることが好ましく、４倍以下であることがより好ましい。
【００２３】
直接染料としては、例えば、Ｄｉｒｅｃｔ  Ｙｅｌｌｏｗ  １、Ｄｉｒｅｃｔ  Ｙｅｌｌｏｗ  ２、Ｄｉｒｅｃｔ  Ｙｅｌｌｏｗ  ４、Ｄｉｒｅｃｔ  Ｙｅｌｌｏｗ  ８、Ｄｉｒｅｃｔ  Ｙｅｌｌｏｗ  １１、Ｄｉｒｅｃｔ  Ｙｅｌｌｏｗ  １２、Ｄｉｒｅｃｔ  Ｙｅｌｌｏｗ  ２４、Ｄｉｒｅｃｔ  Ｙｅｌｌｏｗ  ２６、Ｄｉｒｅｃｔ  Ｙｅｌｌｏｗ  ２７、Ｄｉｒｅｃｔ  Ｙｅｌｌｏｗ  ２８、Ｄｉｒｅｃｔ  Ｙｅｌｌｏｗ  ３３、Ｄｉｒｅｃｔ  Ｙｅｌｌｏｗ  ３４、Ｄｉｒｅｃｔ  Ｙｅｌｌｏｗ  ３９、Ｄｉｒｅｃｔ  Ｙｅｌｌｏｗ  ４１、Ｄｉｒｅｃｔ  Ｙｅｌｌｏｗ  ４２、Ｄｉｒｅｃｔ  Ｙｅｌｌｏｗ  ４４、Ｄｉｒｅｃｔ  Ｙｅｌｌｏｗ  ４８、Ｄｉｒｅｃｔ  Ｙｅｌｌｏｗ  ５０、Ｄｉｒｅｃｔ  Ｙｅｌｌｏｗ  ５１、Ｄｉｒｅｃｔ  Ｙｅｌｌｏｗ  ５８、Ｄｉｒｅｃｔ  Ｙｅｌｌｏｗ  ７２、Ｄｉｒｅｃｔ  Ｙｅｌｌｏｗ  ８５、Ｄｉｒｅｃｔ  Ｙｅｌｌｏｗ  ８６、Ｄｉｒｅｃｔ  Ｙｅｌｌｏｗ  ８７、Ｄｉｒｅｃｔ  Ｙｅｌｌｏｗ  ８８、Ｄｉｒｅｃｔ  Ｙｅｌｌｏｗ  ９８、Ｄｉｒｅｃｔ  Ｙｅｌｌｏｗ  １００、Ｄｉｒｅｃｔ  Ｙｅｌｌｏｗ  １１０、Ｄｉｒｅｃｔ  Ｙｅｌｌｏｗ  １２７、１３２、Ｄｉｒｅｃｔ  Ｙｅｌｌｏｗ  １３５、Ｄｉｒｅｃｔ  Ｙｅｌｌｏｗ  １４１、Ｄｉｒｅｃｔ  Ｙｅｌｌｏｗ  １４２、Ｄｉｒｅｃｔ  Ｙｅｌｌｏｗ  １４４などが挙げられる。なかでも、Ｄｉｒｅｃｔ  Ｙｅｌｌｏｗ  ８６、Ｄｉｒｅｃｔ  Ｙｅｌｌｏｗ  １３２が好ましい。
直接染料は、単独で、または２種以上を組み合わせて用いることができるが、染料の溶解性及びインクの貯蔵安定性の観点から、単独で用いることがより好ましい。
【００２４】
酸性染料としては、例えば、Ａｃｉｄ  Ｙｅｌｌｏｗ  １、Ａｃｉｄ  Ｙｅｌｌｏｗ  ３、Ａｃｉｄ  Ｙｅｌｌｏｗ  ４、Ａｃｉｄ  Ｙｅｌｌｏｗ  ７、Ａｃｉｄ  Ｙｅｌｌｏｗ  １１、Ａｃｉｄ  Ｙｅｌｌｏｗ  １２、Ａｃｉｄ  Ｙｅｌｌｏｗ  １３、Ａｃｉｄ  Ｙｅｌｌｏｗ  １４、Ａｃｉｄ  Ｙｅｌｌｏｗ  １７、Ａｃｉｄ  Ｙｅｌｌｏｗ  １８、Ａｃｉｄ  Ｙｅｌｌｏｗ  １９、Ａｃｉｄ  Ｙｅｌｌｏｗ  ２３、Ａｃｉｄ  Ｙｅｌｌｏｗ  ２５、Ａｃｉｄ  Ｙｅｌｌｏｗ  ２９、Ａｃｉｄ  Ｙｅｌｌｏｗ  ３４、Ａｃｉｄ  Ｙｅｌｌｏｗ  ３６、Ａｃｉｄ  Ｙｅｌｌｏｗ  ３８、Ａｃｉｄ  Ｙｅｌｌｏｗ  ４０、Ａｃｉｄ  Ｙｅｌｌｏｗ  ４１、Ａｃｉｄ  Ｙｅｌｌｏｗ  ４２、Ａｃｉｄ  Ｙｅｌｌｏｗ  ４４、Ａｃｉｄ  Ｙｅｌｌｏｗ  ４９、Ａｃｉｄ  Ｙｅｌｌｏｗ  ５３、Ａｃｉｄ  Ｙｅｌｌｏｗ  ５５、Ａｃｉｄ  Ｙｅｌｌｏｗ  ５９、Ａｃｉｄ  Ｙｅｌｌｏｗ  ６１、Ａｃｉｄ  Ｙｅｌｌｏｗ  ７１、Ａｃｉｄ  Ｙｅｌｌｏｗ  ７２、Ａｃｉｄ  Ｙｅｌｌｏｗ  ７６、Ａｃｉｄ  Ｙｅｌｌｏｗ  ７８、Ａｃｉｄ  Ｙｅｌｌｏｗ  ７９、Ａｃｉｄ  Ｙｅｌｌｏｗ  ９９、Ａｃｉｄ  Ｙｅｌｌｏｗ  １１０、Ａｃｉｄ  Ｙｅｌｌｏｗ  １１１、Ａｃｉｄ  Ｙｅｌｌｏｗ  １１４、Ａｃｉｄ  Ｙｅｌｌｏｗ  １１６、Ａｃｉｄ  Ｙｅｌｌｏｗ  １２２、Ａｃｉｄ  Ｙｅｌｌｏｗ  １３５、Ａｃｉｄ  Ｙｅｌｌｏｗ  １４２、Ａｃｉｄ  Ｙｅｌｌｏｗ  １６１、Ａｃｉｄ  Ｙｅｌｌｏｗ  １７２などが挙げられる。０．１質量％水溶液のｐＨが７．５以下の酸性染料の例としては、例えば、Ａｃｉｄ  Ｙｅｌｌｏｗ  １７、Ａｃｉｄ  Ｙｅｌｌｏｗ  ２５、Ａｃｉｄ  Ａｃｉｄ  Ｙｅｌｌｏｗ  ４２、Ａｃｉｄ  Ｙｅｌｌｏｗ  ７９、Ａｃｉｄ  Ｙｅｌｌｏｗ  １１０が挙げられる。酸性染料としては、Ａｃｉｄ  Ｙｅｌｌｏｗ  ４２及びＡｃｉｄ  Ｙｅｌｌｏｗ  ７９が好ましく、Ａｃｉｄ  Ｙｅｌｌｏｗ  ４２がさらに好ましい。
酸性染料は、単独で、または２種以上を組み合わせて用いることができるが、染料の溶解性及びインクの貯蔵安定性の観点から、単独で用いることがより好ましい。
直接染料と酸性染料との組合せはとくに制限されない。
【００２５】
実施形態のインクにおいて、直接染料の０．１質量％水溶液のｐＨと酸性染料の０．１質量％水溶液のｐＨとの差の絶対値は、染料の析出をさらに抑制し、インクの貯蔵安定性をさらに高める観点から、１．０以下が好ましく、０．８以下がより好ましく、０．６以下がさらに好ましく、０．４以下がさらに好ましく、０．２以下がさらに好ましい。
酸性染料の０．１質量％水溶液のｐＨは、例えばおよそ５．０〜９．０とさまざまでありうるが、直接染料の０．１質量％水溶液のｐＨは、およそ７．０〜８．０であることが多い。酸性染料の０．１質量％水溶液のｐＨが７．５以下であるとき、酸性染料の０．１質量％水溶液のｐＨと、直接染料の０．１質量％水溶液のｐＨとの差の絶対値が１．０以下である場合、インクのｐＨを中性近辺としやすく、これにより、染料の析出をさらに抑制し、インクの貯蔵安定性をさらに高めることに寄与しうる。
【００２６】
実施形態のイエロー系インクにおいて、直接染料及び酸性染料の含有量の合計は、画像濃度の観点から、インク総量に対して４質量％以上であることが好ましく、４．５質量％以上であることがより好ましい。
一方、染料がインク中にあまり高い含有量で含まれる場合には、染料が固体として析出する可能性も高くなる。直接染料及び酸性染料の含有量の合計は、染料の析出のさらなる抑制とそれによるインクの貯蔵安定性のさらなる向上の観点から、８質量％以下が好ましく、６質量％以下がより好ましい。  
【００２７】
実施形態のイエロー系インクにおいて、直接染料の含有量はとくに限定されないが、インク総量に対して、２．０〜５．０質量％が好ましく、３．０〜４．０質量％がより好ましい。
実施形態のイエロー系インクにおいて、酸性染料の含有量はとくに限定されないが、インク総量に対して、０．５〜３．０質量％が好ましく、１．０〜２．０質量％がより好ましい。
【００２８】
実施形態のイエロー系インクは、色相調整等の目的で、必要に応じて、さらに、塩基性染料、反応性染料等のその他の染料、及び／または顔料を含んでもよい。
【００２９】
実施形態のイエロー系インクは、水性溶媒として主に水を含むことが好ましい。水としては、特に制限されないが、イオン成分をできる限り含まないものが好ましい。特に、インクの保存安定性の観点から、カルシウム等の多価金属イオンの含有量が低いことが好ましい。水としては、例えば、イオン交換水、蒸留水、超純水等が挙げられる。
水は、粘度調整の観点から、インク中に、インク総量に対して、６０質量％以上含まれていることが好ましく、７０質量％〜７５質量％含まれていることがより好ましい。
【００３０】
実施形態のイエロー系インクは、水溶性有機溶剤を含有することが好ましい。水溶性有機溶剤として、例えば、エチレングリコール、ジエチレングリコール、トリエチレングリコール、テトラエチレングリコール、ポリエチレングリコール、ポリプロピレングリコール、１，５ペンタンジオール、１，６−へキサンジオール、グリセリン、１，２，６−へキサントリオール、１，２，４−ブタントリオール、１，２，３−ブタントリオール、ペトリオール等の多価アルコール；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル；エチレングリコールモノフェニルエーテル、エチレングリコールモノベンジルエーテル等の多価アルコールアリールエーテル；Ｎ−メチル−２−ピロリドン、Ｎ−ヒドロキシエチル−２−ピロリドン、２−ピロリドン、１，３−ジメチルイミダゾリジノン、ε−カプローラクタム等の含窒素複素環化合物；ホルムアミド、Ｎ−メチルホルムアミド、Ｎ，Ｎ−ジメチルホルムアミド等のアミド；モノエタノールアミン、ジエタノールアミン、トリエタノールアミン、モノエチルアミン、ジエチルアミン、トリエチルアミン等のアミン；ジメチルスルホキシド、スルホラン、チオジエタノール等の含硫黄化合物；プロピレンカーボネート、炭酸エチレン、γ−ブチロラクトン等を例示することができる。
中でも、多価アルコールを使用することが特に好ましい。多価アルコールは蒸気圧が低い点、水と容易に混合する点、吸湿性である点から、インクの水分蒸発に伴う染料の析出を防止することができる。多価アルコールの中でも、ジエチレングリコール、トリエチレングリコール、テトラエチレングリコール、ポリエチレングリコールが特に好ましい。
【００３１】
これらの水溶性有機溶剤は、単独で、または２種以上を組み合わせて使用することができる。
水溶性有機溶剤は、インク中に、インク総量に対して、１５〜３０質量％含まれていることが好ましく、２０〜２５質量％含まれることがより好ましい。
【００３２】
実施形態のイエロー系インクは、界面活性剤を含有することが好ましい。インクに界面活性剤を添加することでインクの紙への浸透を促進し、インクの紙への定着性を上げることができる。界面活性剤としては、特に限定されないが、アセチレングリコール系界面活性剤が特に好ましい。アセチレングリコール系界面活性剤として、例えば、サーフィノール４６５、サーフィノール１０４（Ａｉｒ  Ｐｒｏｄｕｃｔｓ  ａｎｄ  Ｃｈｅｍｉｃａｌ社製）、オルフィンＳＴＧ、オルフィンＥ１０１０（日信化学工業株式会社製）を例示することができ、これらから選ばれる一種以上をインク中に添加することが好ましい。
【００３３】
実施形態のイエロー系インクは、その他の成分を適宜含んでもよい。その他の成分としては、湿潤剤（保湿剤）、定着剤、ｐＨ調整剤、酸化防止剤、防腐剤、架橋剤等が挙げられる。
【００３４】
実施形態のイエロー系インクの製造方法はとくに限定されないが、実施形態のイエロー系インクは、例えば、少なくとも、酸性染料と、酸性染料の量に対して質量比で１倍以上の量の直接染料と、水と、を混合する工程を含む製造方法で製造することができる。酸性染料、直接染料及び水については、上述のとおりである。各成分は、一括または分割して混合することができる。必要に応じて、混合後にメンブレンフィルター等での濾過を行ってもよい。
【００３５】
実施形態においてイエロー系インクの粘度は、適宜調節することができるが、たとえば吐出性の観点から、１〜３０ｍＰａ・ｓであることが好ましく、１〜１０ｍＰａ・ｓであることがより好ましく、１〜４ｍＰａ・ｓ程度であることさらに好ましい。この粘度は、２３℃における値を表す。
【００３６】
実施形態においてイエロー系インクの表面張力は、２５℃において３０〜５０ｍＮ／ｍであることが好ましく、３０〜４０ｍＮ／ｍであることがより好ましい。インクの表面張力が３０ｍＮ／ｍ〜５０ｍＮ／ｍであるとき、良好なインクの浸透速度によってインク膜を形成しやすく、かつ、インクジェットノズルからの良好な吐出性も得やすい。
【００３７】
実施形態のイエロー系インクは、インクジェット記録方法による印刷物の製造方法に用いることができる。
インクジェット記録方法としては、サーマルインクジェット方式、ピエゾインクジェット方式、静電吸引方式など、いずれの方式のものであってもよく、デジタル信号に基づいてインクジェットヘッドから本実施形態によるインクを吐出させ、吐出されたインク液滴を記録媒体に付着させるようにする。
【００３８】
記録媒体としては、特に限定されず、普通紙、上質普通紙、インクジェット（ＩＪ）紙、ＩＪマット紙、記録媒体上にインク吸収溶液がコートされたコート紙、コート紙よりもインク吸収層の厚みが薄い微コート紙、光沢紙（フォト光沢用紙）、特殊紙、布等を用いることができる。
【実施例】
【００３９】
以下、本発明を実施例により詳しく説明するが、本発明はこれらに限定されない。
【００４０】
［インクの調製］
表１に実施例及び比較例のインク処方を示す。表１に示す各成分を表１に示す配合比で混合し、孔径０．８μmのメンブレンフィルターで濾過し、インクを得た。
【００４１】
使用した成分は以下の通りである。
なお、各染料の０．１質量％水溶液のｐＨは、２３℃で、株式会社堀場製作所製「ラクア・ツイン  ｐＨメータ  Ｂ−７１２」で測定した値である。
＜染料＞
直接染料１：「ＤＡＩＷＡ  ＩＪ  ＹＥＬＬＯＷ  ２１４Ｈ」、Ｄｉｒｅｃｔ  Ｙｅｌｌｏｗ  ８６、ダイワ化成株式会社製、０．１質量％水溶液のｐＨ７．０
直接染料２：「ＤＡＩＷＡ  ＩＪ  ＹＥＬＬＯＷ  ３０６Ｈ」、Ｄｉｒｅｃｔ  Ｙｅｌｌｏｗ  １３２、ダイワ化成株式会社製、０．１質量％水溶液のｐＨ７．８
酸性染料１：「ＤＡＩＷＡ  ＩＪ  ＹＥＬＬＯＷ  ２０５Ｈ」、Ａｃｉｄ  Ｙｅｌｌｏｗ  ２３、ダイワ化成株式会社製、０．１質量％水溶液のｐＨ９．０
酸性染料２：「ＷＡＴＥＲ  ＹＥＬＬＯＷ  ６ＣＬ」、Ａｃｉｄ  Ｙｅｌｌｏｗ  ４２、オリヱント化学工業株式会社製、０．１質量％水溶液のｐＨ７．２
酸性染料３：「ＤＡＩＷＡ  ＹＥＬＬＯＷ  ７９」、Ａｃｉｄ  Ｙｅｌｌｏｗ  ７９、ダイワ化成株式会社製、０．１質量％水溶液のｐＨ５．８
＜水溶性有機溶剤＞
グリセリン：和光純薬工業株式会社製
ポリエチレングリコール２００：和光純薬工業株式会社製
＜界面活性剤＞
「オルフィンＥ１０１０」：アセチレングリコール系界面活性剤、日信化学工業株式会社製
＜水＞
水：イオン交換水
【００４２】
［評価］
実施例及び比較例のインクについて、以下の評価を行った。結果を表１に示す。
【００４３】
＜色相及び彩度＞
各インクを、普通紙「理想用紙薄口」（理想科学工業株式会社製）にバーコータ―Ｐ０．０８Ｈ４Ｓ（松尾産業株式会社製）を用いて、塗工量 約１９ｇ/ｍ２となるように塗工し、５ｃｍ×１０ｃｍのベタ画像を形成し、形成したベタ画像を２４時間室温で乾燥させた。乾燥後、形成したベタ画像のａ＊及びｂ＊をＸ−Ｒｉｔｅ社製エックスライト・イグザクトで測定し、下記の評価基準により、ａ＊及びｂ＊の測定値が所定の範囲内で入るかどうかを評価することにより、色相及び彩度を評価した。評価Ａは、評価Ｃに比較して、色相及び彩度が良好である。
（評価基準）
Ａ：測定値が  -２＜ａ＊＜＋７、７５＜ｂ＊＜８７の範囲内
Ｃ：測定値が上記範囲外
【００４４】
＜耐水性＞
各インクを、普通紙「理想用紙薄口」（理想科学工業株式会社製）に、バーコータ―Ｐ０．０８Ｈ４Ｓ（松尾産業株式会社製）を用いて、塗工量 約１９ｇ/ｍ２となるように塗工し、５ｃｍ×１０ｃｍのベタ画像を形成し、形成したベタ画像を２４時間室温で乾燥させた。乾燥後、形成したベタ画像のＯＤ値をＸ−Ｒｉｔｅ社製エックスライト・イグザクトで測定した。その後、ベタ画像の形成された普通紙を水に３分間浸漬し、よく乾燥させた後に再度ＯＤ値をＸ−Ｒｉｔｅ社製エックスライト・イグザクトで測定した。下記の評価基準で、色落ちを示すＯＤ値の低下を評価することにより、耐水性を評価した。
（評価基準）
Ａ：水に浸漬する前に比べ、浸漬した後のＯＤ値の低下が３０％未満
Ｃ：水に浸漬する前に比べ、浸漬した後のＯＤ値の低下が３０％以上
【００４５】
＜インクの貯蔵安定性＞
各インクをガラス容器に入れて５０℃および−５℃で３０日放置した後、目視で染料の析出の有無を観察した。また、放置前の初期（インク調製直後）のインク粘度及び放置後のインクの粘度を測定し、インクの粘度変化率を下記の式で算出した。粘度の測定には、レオメーターＡＲ-Ｇ２（ティー・エイ・インスツルメント社製）を用いて、Φ４０ｍｍのコーンを用い、ギャップ５０μｍで、２３℃における粘度を測定した。放置後の染料の析出の有無、及び、放置前後の粘度変化率をもとに、下記の評価基準にしたがって、インクの貯蔵安定性を評価した。
インクの粘度変化率（％）＝
（放置後の粘度−初期（インク調製直後）の粘度）／初期の粘度＊１００
（評価基準）
Ａ：５０℃環境放置、−５℃環境放置のいずれにおいても、放置後の染料の析出は見られず、放置前後のインクの粘度変化率は５％以内。
Ｂ：５０℃環境放置、−５℃環境放置のいずれにおいても、放置後の染料の析出は見られない。５０℃環境放置、−５℃環境放置のいずれか一方において、放置前後のインク粘度変化率は５％以上だが、他方において放置前後のインクの粘度変化率は５％未満。
Ｃ：５０℃環境放置、−５℃環境放置のいずれにおいても、放置後の染料の析出は見られないが、放置前後のインクの粘度変化率は５％以上。
Ｄ：５０℃環境放置、−５℃環境放置のいずれか一方、又は両方において、放置後の染料の析出が見られる。
【００４６】
【表１】
2018053048.tif 000002
【００４７】
各実施例のインクでは、良好な色相及び彩度、並びに優れた耐水性を有する印刷物を得ることが可能であり、かつ、インクの状態での貯蔵安定性に優れていることが示された。
【００４８】
具体的には、実施例１〜６のインクでは、酸性染料を用いていない比較例１、２及び６のインクに比べて、色相及び彩度において優れた結果が得られた。比較例６では、インクの貯蔵安定性においても、実施例１〜６に劣っていた。また、実施例１〜６のインクでは、直接染料を用いていない比較例３〜５及び７に比べて、インクの貯蔵安定性及び耐水性において優れた結果が得られた。また、実施例１〜６のインクでは、０．１質量％水溶液のｐＨが９．０である酸性染料を用いている比較例８に比べて、インクの貯蔵安定性において優れた結果が得られ、直接染料含有量の酸性染料含有量に対する質量比が０．５である比較例９に比べて、耐水性及びインクの貯蔵安定性のいずれにおいても優れた結果が得られた。